КАТОД ДЛЯ ЭЛЕКТРОЛИТИЧЕСКИХ ПРОЦЕССОВ

1. Катод для электролитических процессов, включающий никелевую подложку, снабженную покрытием, где данное покрытие содержит две физически различные зоны, состоящие из защитной зоны и зоны каталитической активации, где упомянутая защитная зона содержит палладий, а упомянутая зона активации содержит платиновый и/или рутениевый катализатор для выделения водорода.
2. Катод по п.1, где палладий в упомянутой защитной зоне смешан с серебром в мольном отношении от 15 до 25%.
3. Катод по п.1, где упомянутая защитная зона состоит из промежуточного слоя, контактирующего с никелевой подложкой, и упомянутая зона активации состоит из внешнего каталитического слоя.
4. Катод по п.1, где упомянутый катализатор для выделения водорода дополнительно содержит, по меньшей мере, один оксид дополнительного элемента, выбранного из группы, состоящей из хрома и редкоземельных элементов.
5. Катод по п.1, где упомянутая защитная зона, содержащая палладий, состоит из островков, диспергированных внутри упомянутой зоны активации.
6. Катод по п.5, где упомянутый катализатор для выделения водорода дополнительно содержит, по меньшей мере, один оксид дополнительного элемента, выбранного из группы, состоящей из хрома и редкоземельных элементов.
7. Катод по п.4 или 6, где упомянутый дополнительный элемент представляет собой празеодим и мольное отношение Pt:Pr составляет от 1:2 до 2:1.
2
2
8. Катод по п.1, где удельное содержание Pd, выраженного в виде элемента, составляет от 0,5 до 2 г/м и общее удельное содержание Pt и Ru, выраженных в виде элементов, составляет от 0,8 до 5 г/м.
9. Катод по п.1, где упомянутая зона активации содержит родий с относительным содержанием от 10 до 20% от общего содержания благородных металлов в упомянутой зоне активации.
10. Способ приготовления катода по любому из пп.1-3, содержащий этапы, где
готовят водный раствор, содержащий, по меньшей мере, одно термически разлагаемое Pd соединение,
готовят водно-спиртовой раствор, содержащий, по меньшей мере, одно термически разлагаемое соединение Pt и/или Ru,
наносят упомянутый водный раствор на никелевую подложку в несколько циклов с выполнением разлагающей термической обработки после каждого цикла до получения палладийсодержащего осадка,
наносят упомянутый водно-спиртовой раствор на упомянутый палладийсодержащий осадок в несколько циклов с выполнением разлагающей термической обработки после каждого цикла до получения Pt- и/или Ru-содержащего осадка.
11. Способ по п.10, где упомянутый водный раствор содержит нитрат Pd(II).
12. Способ по п.10 или 11, где упомянутый водно-спиртовой раствор содержит, по меньшей мере, одно соединение Pt(II) и/или Ru(III) в смеси 2-пропанола, эвгенола и воды.
13. Способ по п.12, где упомянутое соединение Pt(II) представляет собой диаминодинитрат Pt(II), а упомянутое соединение Ru(III) представляет собой нитрат нитрозила Ru(III).
14. Способ приготовления катода по п.4, содержащий этапы, где
готовят водный раствор, содержащий, по меньшей мере, одно термически разлагаемое Pd соединение,
готовят водно-спиртовой раствор, содержащий, по меньшей мере, одно термически разлагаемое соединение Pt и/или Ru и, по меньшей мере, одно соединение элемента, выбранного из группы, состоящей из хрома и редкоземельных элементов, причем упомянутые соединения являются термически разлагаемыми,
наносят упомянутый водный раствор на никелевую подложку в несколько циклов с выполнением разлагающей термической обработки после каждого цикла до получения палладийсодержащего осадка,
наносят упомянутый водно-спиртовой раствор на упомянутый палладийсодержащий осадок в несколько циклов с выполнением разлагающей термической обработки после каждого цикла до получения осадка, содержащего Pt и/или Ru, смешанных с, по меньшей мере, одним оксидом элемента, выбранного из группы, состоящей из хрома и редкоземельных элементов.
15. Способ по п.14, где упомянутый водный раствор содержит нитрат Pd(II).
16. Способ по п.14 или 15, где упомянутый водно-спиртовой раствор содержит, по меньшей мере, одно соединение Pt(II) и/или Ru(III) и, по меньшей мере, одно соединение элемента, выбранного из группы, состоящей из хрома и редкоземельных элементов, в смеси 2-пропанола, эвгенола и воды.
17. Способ по п.16, где упомянутое, по меньшей мере, одно соединение Pt(II) и/или Ru(III) представляет собой диаминодинитрат Pt(II) или нитрат нитрозила Ru(III), и упомянутое, по меньшей мере, одно соединение элемента, выбранного из группы, состоящей из хрома и редкоземельных элементов, представляет собой нитрат Pr(III) или нитрат Cr(III).
18. Способ приготовления катода по п.5 или 6, содержащий этапы, где
готовят водно-спиртовой раствор, содержащий, по меньшей мере, одно термически разлагаемое соединение Pd и, по меньшей мере, одно соединение Pt и/или Ru, причем упомянутые соединения являются термически разлагаемыми,
2
2
наносят упомянутый водно-спиртовой раствор на никелевую подложку в несколько циклов с выполнением разлагающей термической обработки после каждого цикла до получения Pt- и/или Ru-содержащего осадка и сегрегированных палладийсодержащих островков, где удельное содержание Pd, выраженного в виде элемента, составляет от 0,5 до 2 г/м и общее удельное содержание Pt и Ru, выраженных в виде элементов, составляет от 0,8 до 5 г/м.
19. Способ по п.18, где упомянутый раствор дополнительно содержит, по меньшей мере, одно соединение элемента, выбранного из группы, состоящей из хрома и редкоземельных элементов.
20. Способ по п.18, где упомянутый раствор также содержит, по меньшей мере, одно соединение Аg и упомянутые сегрегированные островки содержат Аg.
21. Способ по п.18, где упомянутое, по меньшей мере, одно соединение Pd представляет собой нитрат Pd(II), а упомянутое соединение Pt и/или Ru представляет собой диаминодинитрат Pt(II) или нитрат нитрозила Ru(III).
22. Способ по одному из пп.19-21, где упомянутое, по меньшей мере, одно соединение элемента, выбранного из группы, состоящей из хрома и редкоземельных элементов, представляет собой нитрат Pr(III) или нитрат Cr(III).
23. Ячейка для электролиза рассола хлорида щелочного металла, включающая, по меньшей мере, один катод по любому из пп.1-9.